(57)【要約】【課題】  白色発光装置の提供。【解決手段】  白色発光装置は二つの発光層を包含し、該二つの発光層がλ１とλ２波長の光を発生可能であり、更に第１蛍光粉を利用して該二つの発光層の二種類の波長の光の一部を吸収してλ３波長の光を発生し、第２蛍光粉を利用して該二つの発光層のうち一方の発光層の発生する光の一部を吸収し、λ４波長の光を発生し、該二つの発光層のλ１とλ２波長の光と単独のλ３波長の光の混合或いはλ４波長の光の混合により、白色光を発生する。【選択図】        図５
2006344645.tif 000002
【特許請求の範囲】
【請求項１】
白色発光装置において、
一方がλ１、もう一方がλ２波長の光を発生可能な二つの発光層を具えた、発光ダイオードダイと、
同時に該λ１とλ２波長の光の一部を吸収してλ３波長の光を発生する、第１蛍光粉と、
該λ１の波長の光の一部を吸収して、λ４波長の光を発生する、第２蛍光粉と、
を包含し、そのうち、λ１、λ２、λ３、λ４波長の光が混合されて白色光を発生することを特徴とする、白色発光装置。
【請求項２】
請求項１記載の白色発光装置において、λ１＜λ２＜λ３＜λ４であることを特徴とする、白色発光装置。
【請求項３】
請求項２記載の白色発光装置において、λ１＜４３０ｎｍ、４３０ｎｍ≦λ２＜４７５ｎｍ、５２０ｎｍ≦λ３＜６００ｎｍ、６００ｎｍ≦λ＜６８０ｎｍであることを特徴とする、白色発光装置。
【請求項４】
請求項１記載の白色発光装置において、第１蛍光粉が、
（Ｙ，Ｇｄ，Ｔｂ，Ｌｕ，Ｙｂ）（Ａｌy Ｇａ1-y ）5 Ｏ12：Ｃｅ、
ＳｒＧａ2 Ｓ4 ：Ｅｕ、
（（Ｂａ，Ｓｒ，Ｃａ）（Ｍｇ，Ｚｎ））Ｓｉ2 Ｏ7 ：Ｅｕ、
Ｃａ8 Ｍｇ（ＳｉＯ4 ）4 Ｃｌ2 ：Ｅｕ，Ｍｎ、
（Ｂａ，Ｓｒ，Ｃａ）Ａｌ2 Ｏ4 ：Ｅｕ、
（（Ｂａ，Ｓｒ，Ｃａ）1-x Ｅｕx ）（Ｍｇ，Ｚｎ）1-x Ｍｎx ））Ａｌ10Ｏ17、
（（Ｂａ，Ｓｒ，Ｃａ，Ｍｇ）1-x Ｅｕx ）2 ＳｉＯ4 、
Ｃａ2 ＭｇＳｉ2 Ｏ7 ：Ｃｌ、
ＳｒＳｉ3 Ｏ8 ・２ＳｒＣｌ2 ：Ｅｕ、
Ｓｒ−Ａｌｕｍｉｎａｔｅ：Ｅｕ、
Ｔｈｉｏｇａｌｌａｔｅ：Ｅｕ、
Ｃｈｌｏｒｏｓｉｌｉｃａｔｅ：Ｅｕ、
Ｂｏｒａｔｅ：Ｃｅ，Ｔｂ、
ＢＡＭ：Ｅｕ、
Ｓｒ4 Ａｌ14Ｏ25：Ｅｕ、
ＹＢＯ3 ：Ｃｅ，Ｔｂ、
ＢａＭｇＡｌ10Ｏ17：Ｅｕ，Ｍｎ、
（Ｓｒ，Ｃａ，Ｂａ）（Ａｌ，Ｇａ）2 Ｓ4 ：Ｅｕ、
Ｃａ2 ＭｇＳｉ2 Ｏ7 ：Ｃｌ，Ｅｕ，Ｍｎ、
ＺｎＳ：Ｃｕ，Ａｌ、
（Ｓｒ，Ｃａ，Ｂａ，Ｍｇ）10（ＰＯ4 ）6 Ｃｌ2 ：Ｅｕ、
Ｓｒ5 （ＰＯ4 ）3 Ｃｌ：Ｅｕ、
（Ｓｒ1-x-y-z Ｂａx Ｃａy Ｅｕz ）2 ＳｉＯ4 、
（Ｓｒ1-a-b Ｃａb Ｂａc ）Ｓｉx Ｎy Ｏz ：Ｅｕa のいずれかとされたことを特徴とする、白色発光装置。
【請求項５】
請求項１記載の白色発光装置において、第２蛍光粉が、
（Ｙ，Ｇｄ，Ｔｂ，Ｌｕ，Ｙｂ）（Ａｌy Ｇａ1-y ）5 Ｏ12：Ｃｅ、
ＳｒＣａ2 Ｓ4 ：Ｅｕ、
Ｙ2 Ｏ3 ：Ｅｕ，Ｇｄ，Ｂｉ、
Ｙ2 Ｏ2 Ｓ：Ｅｕ，Ｇｄ，Ｂｉ、
ＳｒＡｌ2 Ｏ4 ：Ｅｕ、
Ｃａ（Ｅｕ1-x Ｌａx ）4 Ｓｉ3 Ｏ13、
ＧｄＶＯ4 ：Ｅｕ，Ｂｉ、
Ｙ（Ｐ，Ｖ）Ｏ4 ：Ｅｕ，Ｐｂ、
ＣａＴｉＯ3 ：Ｐｒ，Ｂｉ、
Ｓｒ2 Ｐ2 Ｏ7 ：Ｅｕ，Ｍｎ、
Ｓｕｌｆｉｄｅｓ：Ｅｕ（ＡＥＳ：Ｅｕ）、
ＣａＳｒＳ：Ｂｒ、
Ｍｇ6 Ａｓ2 Ｏ11：Ｍｎ、
ＣａＡｌ2 Ｏ4 ：Ｅｕ，Ｎｄ、
Ｂｉx （Ｙ，Ｌａ，Ｇｄ）1-x ：Ｅｕ，Ｓｍ，Ｐｒ，Ｔｂ、
Ｎｉｔｒｉｄｏ−ｓｉｌｉｃａｔｅｓ：Ｅｕ（ＡＥ2 Ｓｉ5 Ｎ8 ：Ｅｕ2+）、
ＧａＳｒＳ：Ｅｕ、
（（Ｓｃ，Ｙ，Ｌａ，Ｇｄ）x （Ｅｕ）1-x ）Ｏ2 Ｓ、
Ｃａ5 （ＰＯ4 ）3 Ｃｌ：Ｅｕ，Ｍｎ、
ＣａＬａ2 Ｓ4 ：Ｃｅ、
（Ｂａ1-x-a Ｃａx ）Ｓｉ7 Ｎ10：Ｅｕ、
（Ｃａ1-a ＳｉＮ2 ：Ｅｕa ）、
（（Ｇｄ，Ｌａ，Ｙ）m （Ｔａ，Ｚｒ，Ｗ，Ｍｏ，Ｚｎ）n （Ａｌ，Ｍｇ，Ｓｒ）k ）Ｏx ：Ｔｍ，Ｅｕ，Ｔｂ，Ｃｅ、
ＳｒＹ2 Ｓ4 ：Ｅｕのいずれかとされたことを特徴とする、白色発光装置。
【請求項６】
白色発光装置において、
一方がλ１、もう一方がλ２波長の光を発生可能な二つの発光層を具えた、発光ダイオードダイと、
同時に該λ１とλ２波長の光の一部を吸収してλ３波長の光を発生する、第１蛍光粉と、
該λ２の波長の光の一部を吸収して、λ４波長の光を発生する、第２蛍光粉と、
を包含し、そのうち、λ１、λ２、λ３、λ４波長の光が混合されて白色光を発生することを特徴とする、白色発光装置。
る。
【請求項７】
請求項６記載の白色発光装置において、λ１＜λ２＜λ３＜λ４であることを特徴とする、白色発光装置。
【請求項８】
請求項６記載の白色発光装置において、λ１＜４３０ｎｍ、４３０ｎｍ≦λ２＜４７５ｎｍ、５２０ｎｍ≦λ３＜６００ｎｍ、６００ｎｍ≦λ＜６８０ｎｍであることを特徴とする、白色発光装置。
【請求項９】
請求項６記載の白色発光装置において、第１蛍光粉が、
（Ｙ，Ｇｄ，Ｔｂ，Ｌｕ，Ｙｂ）（Ａｌy Ｇａ1-y ）5 Ｏ12：Ｃｅ、
ＳｒＧａ2 Ｓ4 ：Ｅｕ、
（（Ｂａ，Ｓｒ，Ｃａ）（Ｍｇ，Ｚｎ））Ｓｉ2 Ｏ7 ：Ｅｕ、
Ｃａ8 Ｍｇ（ＳｉＯ4 ）4 Ｃｌ2 ：Ｅｕ，Ｍｎ、
（Ｂａ，Ｓｒ，Ｃａ）Ａｌ2 Ｏ4 ：Ｅｕ、
（（Ｂａ，Ｓｒ，Ｃａ）1-x Ｅｕx ）（Ｍｇ，Ｚｎ）1-x Ｍｎx ））Ａｌ10Ｏ17、
（（Ｂａ，Ｓｒ，Ｃａ，Ｍｇ）1-x Ｅｕx ）2 ＳｉＯ4 、
Ｃａ2 ＭｇＳｉ2 Ｏ7 ：Ｃｌ、
ＳｒＳｉ3 Ｏ8 ・２ＳｒＣｌ2 ：Ｅｕ、
Ｓｒ−Ａｌｕｍｉｎａｔｅ：Ｅｕ、
Ｔｈｉｏｇａｌｌａｔｅ：Ｅｕ、
Ｃｈｌｏｒｏｓｉｌｉｃａｔｅ：Ｅｕ、
Ｂｏｒａｔｅ：Ｃｅ，Ｔｂ、
ＢＡＭ：Ｅｕ、
Ｓｒ4 Ａｌ14Ｏ25：Ｅｕ、
ＹＢＯ3 ：Ｃｅ，Ｔｂ、
ＢａＭｇＡｌ10Ｏ17：Ｅｕ，Ｍｎ、
（Ｓｒ，Ｃａ，Ｂａ）（Ａｌ，Ｇａ）2 Ｓ4 ：Ｅｕ、
Ｃａ2 ＭｇＳｉ2 Ｏ7 ：Ｃｌ，Ｅｕ，Ｍｎ、
ＺｎＳ：Ｃｕ，Ａｌ、
（Ｓｒ，Ｃａ，Ｂａ，Ｍｇ）10（ＰＯ4 ）6 Ｃｌ2 ：Ｅｕ、
Ｓｒ5 （ＰＯ4 ）3 Ｃｌ：Ｅｕ、
（Ｓｒ1-x-y-z Ｂａx Ｃａy Ｅｕz ）2 ＳｉＯ4 、
（Ｓｒ1-a-b Ｃａb Ｂａc ）Ｓｉx Ｎy Ｏz ：Ｅｕa のいずれかとされたことを特徴とする、白色発光装置。
【請求項１０】
請求項６記載の白色発光装置において、第２蛍光粉が、
（Ｙ，Ｇｄ，Ｔｂ，Ｌｕ，Ｙｂ）（Ａｌy Ｇａ1-y ）5 Ｏ12：Ｃｅ、
Ｓｒx Ｇａ1-x Ｓ：Ｃｌ，Ｅｕ、
Ｙ2 Ｏ2 Ｓ：Ｅｕ，Ｇｄ，Ｂｉ、
ＹＶＯ4 ：Ｅｕ，Ｇｄ，Ｂｉ、
（Ｃａ，Ｓｒ）Ｓ：Ｅｕ，Ｃｌ，Ｂｒ、
ＳｒＹ2 Ｓ4 ：Ｅｕ、
ＳｒＧａ2 Ｓ4 ：Ｅｕ、
ＣａＬａ2 Ｏ4 ：Ｃｅ、
Ｃａ（Ｅｕ1-x Ｌａx ）4 Ｓｉ3 Ｏ13、
ＣａＴｉＯ3 ：Ｐｒ3+，Ｂｉ3+、
（Ｓｒ1-x-y-z Ｂａx Ｃａy Ｅｕz ）2 ＳｉＯ4 、
Ｓｕｌｆｉｄｅｓ：Ｅｕ（ＡＥＳ：Ｅｕ2+）、
Ｍｇ6 Ａｓ2 Ｏ11：Ｍｎ、
ＣａＡｌ2 Ｏ4 ：Ｅｕ，Ｎｄ、
（Ｃａ，Ｓｒ，Ｂａ）Ｓ2 ：Ｅｕ、
Ｂｉx （Ｙ，Ｌａ，Ｇｄ）1-x ：Ｅｕ，Ｓｍ，Ｐｒ，Ｔｂ、
Ｎｉｔｒｉｄｏ−ｓｉｌｉｃａｔｅｓ：Ｅｕ（ＡＥ2 Ｓｉ5 Ｎ8 ：Ｅｕ）のいずれかとされたことを特徴とする、白色発光装置。
【請求項１１】
白色発光装置において、
一方がλ１、もう一方がλ２波長の光を発生可能な二つの発光層を具えた、発光ダイオードダイと、
同時に該λ１とλ２波長の光の一部を吸収してλ３波長の光を発生する、蛍光粉と、
を包含し、そのうち、λ１、λ２、λ３波長の光が混合されて白色光を発生することを特徴とする、白色発光装置。
【請求項１２】
請求項１１記載の白色発光装置において、λ１＜λ２＜λ３であることを特徴とする、白色発光装置。
【請求項１３】
請求項１１記載の白色発光装置において、λ１＜４３０ｎｍ、４３０ｎｍ≦λ２＜４７５ｎｍ、５２０ｎｍ≦λ３＜６００ｎｍであることを特徴とする、白色発光装置。
【請求項１４】
請求項１１記載の白色発光装置において、第１蛍光粉が、
（Ｙ，Ｇｄ，Ｔｂ，Ｌｕ，Ｙｂ）（Ａｌy Ｇａ1-y ）5 Ｏ12：Ｃｅ、
ＳｒＧａ2 Ｓ4 ：Ｅｕ、
（（Ｂａ，Ｓｒ，Ｃａ）（Ｍｇ，Ｚｎ））Ｓｉ2 Ｏ7 ：Ｅｕ、
Ｃａ8 Ｍｇ（ＳｉＯ4 ）4 Ｃｌ2 ：Ｅｕ，Ｍｎ、
（Ｂａ，Ｓｒ，Ｃａ）Ａｌ2 Ｏ4 ：Ｅｕ、
（（Ｂａ，Ｓｒ，Ｃａ）1-x Ｅｕx ）（Ｍｇ，Ｚｎ）1-x Ｍｎx ））Ａｌ10Ｏ17、
（（Ｂａ，Ｓｒ，Ｃａ，Ｍｇ）1-x Ｅｕx ）2 ＳｉＯ4 、
Ｃａ2 ＭｇＳｉ2 Ｏ7 ：Ｃｌ、
ＳｒＳｉ3 Ｏ8 ・２ＳｒＣｌ2 ：Ｅｕ、
Ｓｒ−Ａｌｕｍｉｎａｔｅ：Ｅｕ、
Ｔｈｉｏｇａｌｌａｔｅ：Ｅｕ、
Ｃｈｌｏｒｏｓｉｌｉｃａｔｅ：Ｅｕ、
Ｂｏｒａｔｅ：Ｃｅ，Ｔｂ、
ＢＡＭ：Ｅｕ、
Ｓｒ4 Ａｌ14Ｏ25：Ｅｕ、
ＹＢＯ3 ：Ｃｅ，Ｔｂ、
ＢａＭｇＡｌ10Ｏ17：Ｅｕ，Ｍｎ、
（Ｓｒ，Ｃａ，Ｂａ）（Ａｌ，Ｇａ）2 Ｓ4 ：Ｅｕ、
Ｃａ2 ＭｇＳｉ2 Ｏ7 ：Ｃｌ，Ｅｕ，Ｍｎ、
ＺｎＳ：Ｃｕ，Ａｌ、
（Ｓｒ，Ｃａ，Ｂａ，Ｍｇ）10（ＰＯ4 ）6 Ｃｌ2 ：Ｅｕ、
Ｓｒ5 （ＰＯ4 ）3 Ｃｌ：Ｅｕ、
（Ｓｒ1-x-y-z Ｂａx Ｃａy Ｅｕz ）2 ＳｉＯ4 、
（Ｓｒ1-a-b Ｃａb Ｂａc ）Ｓｉx Ｎy Ｏz ：Ｅｕa のいずれかとされたことを特徴とする、白色発光装置。
【発明の詳細な説明】
【技術分野】
【０００１】
本発明は一種の白色発光装置に係り、特に、一種の発光装置であって、二つの発光層の発光装置と蛍光粉を利用し、高い演色性を具えた白色発光装置に関する。
【背景技術】
【０００２】
発光ダイオード（ＬＥＤ）は固態の半導体装置であり、ＬＥＤはその使用する材料の違いにより、そのうちの電子、正孔の占めるエネルギーレベルにも違いがあり、エネルギーレベルの高さの差が結合後の光子のエネルギーに影響し、異なる波長の光を発生し、即ち異なる色の光、例えば、赤色、橙色、黄色、緑色、青色或いは不可視光等を発生する。
【０００３】
ＬＥＤは可視光を発生するものと不可視光を発生するものとに分けられ、そのうち可視光のＬＥＤ製品には赤色、黄色及び橘色ＬＥＤ製品があり、携帯電話のバックライト及びキー、ＰＤＡのバックライト、情報と消費性電子製品の指示ランプ、工業用測定機器、自動車用メーターの指示ランプとブレーキランプ、大型広告看板、交通標識等に応用されている。不可視光のＬＥＤにはＩｒＤＡ、ＶＣＳＥＬ、及びＬＤ等があり、通信に主に利用され、二種類に大きく分けられ、そのうち短波長赤外光は無線通信（例えばＩｒＤＡモジュール）、リモートコントローラー、センサーに用いられ、長波長赤外光は短距離通信用光源に応用される。
【０００４】
現在、白色ＬＥＤの応用は、照明方面では、主に自動車内のリーディングランプ、装飾ランプ等に使用され、その他の約９５％はＬＣＤバックライトに使用され、且つ発光効率と寿命の問題により、現在このような製品は小サイズのバックライトに使用される。応用面では、白色ＬＥＤ市場はカラーディスプレイ携帯電話のスクリーンバックライト及びカメラ付き携帯電話のフラッシュランプが最もよく見られ、将来的には、白色ＬＥＤは大サイズのＬＣＤバックライト及びグローバル照明光源として市場を席巻すると思われる。
【０００５】
高輝度青色ＬＥＤと蛍光灯（ＹＡＧ：Ｃｅ）の構成する白色ＬＥＤは新時代の省エネ光源と見なされる。このほか、紫外光（ＵＶ）ＬＥＤと三波長蛍光体の構成する白色ＬＥＤも新時代の光源に加えられる。
【０００６】
特許文献１に記載の混光式ＬＥＤはＧａＮチップとＹＡＧを一体にパッケージしてなる。ＧａＮチップは青色光（λp ＝４００〜５３０ｎｍ，Ｗｄ＝３０ｎｍ）を発生し、高温焼結してなるＣｅ+3を含有するＹＡＧ蛍光粉が、青色光に励起された後に黄色光を発生し、そのピーク値は５５０ｎｍである。青光ＬＥＤベースが碗形反射キャビティー中に取り付けられ、ＹＡＧが混合された樹脂薄層に被覆される。ＬＥＤチップが発生する青色光の一部はＹＡＧ蛍光粉により吸収され、別の一部の青色光はＹＡＧ蛍光粉の発生する黄色光と混合されて白色光が獲得される。
【０００７】
このような周知の技術は、赤色光成分を増加して高演色性を達成しようとする場合、ＹＡＧ中のＧｄの化学組成を増す必要がある。ただしこの赤色光を発生可能なＹＡＧ蛍光粉の光変換効率はＧｄの化学組成の増加により低減し、ゆえにこの周知の技術は高い演色性の白色光を得ようとすれば発光効率が下がる。また、特許文献２には紫外光を発生可能なＬＥＤと紫外光を吸収し並びにＲ．Ｇ．Ｂ光をそれぞれ発生可能な三種類の蛍光粉の混合により白色光を発生可能な発光装置が記載されている。ただし現在まで、紫外光を吸収できる蛍光粉はその光変換効率がいずれもＹＡＧ系列の蛍光粉に及ばず、ゆえに更に高効率の紫外光ＬＥＤを研究開発しなければ実用化を達成できない。
【０００８】
更に、特許文献３には混光式発光ダイオードが記載され、それは第１及び第２発光層の組成と構造を改変せず、その二つのピーク波長を固定し、二つの発光層の間にトンネル性のバリア層を形成し、このトンネルバリア層の幅を調整することにより、導電キャリアのトンネルバリア層の貫通確率を改変し、これにより二つの発光領域中にあって光電エネルギー変換に関わる導電キャリア分布比例を改変し、こうして二つのピーク波長の発光強度を改変し、これにより第１発光層が発生する第１波長と第２発光層が発生する第２波長範囲の光を相互に混合し、シングルチップダイ自身が特定の色度の混合光（或いは白色光）を発生できるようにし、混合光の色を改変する場合は、該トンネルバリア層の幅を改変することにより、混合光の色を調整できるようにしている。これにより混光式発光ダイオードの製造プロセスが簡易化される。この特許文献３に記載の構造は、理論上は実施可能であるが、二つの発光層の間にトンネル性のバリア層を形成すると、装置の作業電圧を増加させ、ゆえに節電の目的が達成できなくなることがその欠点である。
【０００９】
【特許文献１】米国特許第５，９９８，９２５号明細書
【特許文献２】米国特許第６，０８４，２５０号明細書
【特許文献３】台湾特許公告第５４６８５２号明細書
【発明の開示】
【発明が解決しようとする課題】
【００１０】
本発明の主要な目的は、一種の白色発光装置を提供することにあり、それは、二つの発光層を包含する発光ダイオードダイと、該二つの発光層の光の一部を吸収して波長が二つの発光層の発生する光より長い光を発生する第１蛍光粉と、該二つの発光層中の一方の光の一部を吸収して二つの発光層及び第１蛍光粉の発生する光の波長より長い波長の光を発生する第２蛍光粉と、を包含し、第２蛍光粉の発生する光を該二つの発光層の発生する光と混合することにより高い演色性の白色光を発生する白色発光装置であるものとする。
【００１１】
本発明の次の目的は、一種の白色発光装置を提供することにあり、それは、二つの発光層を包含する発光ダイオードダイと、該二つの発光層の光の一部を吸収して波長が二つの発光層の発生する光より長い光を発生する第１蛍光粉と、を包含し、第１蛍光粉の発生する光を該二つの発光層の発生する光と混合することにより、白色光を発生する白色発光装置であるものとする。
【００１２】
上述の目的を達成するため、本発明の白色発光装置は二つの発光層を包含し、該二つの発光層がλ１とλ２波長の光を発生可能であり、更に第１蛍光粉を利用して該二つの発光層の二種類の波長の光の一部を吸収してλ３波長の光を発生し、第２蛍光粉を利用して該二つの発光層のうち一方の発光層の発生する光の一部を吸収し、λ４波長の光を発生し、該二つの発光層のλ１とλ２波長の光と単独のλ３波長の光の混合或いはλ４波長の光の混合により、白色光を発生する。
【課題を解決するための手段】
【００１３】
請求項１の発明は、白色発光装置において、
一方がλ１、もう一方がλ２波長の光を発生可能な二つの発光層を具えた、発光ダイオードダイと、
同時に該λ１とλ２波長の光の一部を吸収してλ３波長の光を発生する、第１蛍光粉と、
該λ１の波長の光の一部を吸収して、λ４波長の光を発生する、第２蛍光粉と、
を包含し、そのうち、λ１、λ２、λ３、λ４波長の光が混合されて白色光を発生することを特徴とする、白色発光装置としている。
請求項２の発明は、請求項１記載の白色発光装置において、λ１＜λ２＜λ３＜λ４であることを特徴とする、白色発光装置としている。
請求項３の発明は、請求項２記載の白色発光装置において、λ１＜４３０ｎｍ、４３０ｎｍ≦λ２＜４７５ｎｍ、５２０ｎｍ≦λ３＜６００ｎｍ、６００ｎｍ≦λ＜６８０ｎｍであることを特徴とする、白色発光装置としている。
請求項４の発明は、請求項１記載の白色発光装置において、第１蛍光粉が、
（Ｙ，Ｇｄ，Ｔｂ，Ｌｕ，Ｙｂ）（Ａｌy Ｇａ1-y ）5 Ｏ12：Ｃｅ、
ＳｒＧａ2 Ｓ4 ：Ｅｕ、
（（Ｂａ，Ｓｒ，Ｃａ）（Ｍｇ，Ｚｎ））Ｓｉ2 Ｏ7 ：Ｅｕ、
Ｃａ8 Ｍｇ（ＳｉＯ4 ）4 Ｃｌ2 ：Ｅｕ，Ｍｎ、
（Ｂａ，Ｓｒ，Ｃａ）Ａｌ2 Ｏ4 ：Ｅｕ、
（（Ｂａ，Ｓｒ，Ｃａ）1-x Ｅｕx ）（Ｍｇ，Ｚｎ）1-x Ｍｎx ））Ａｌ10Ｏ17、
（（Ｂａ，Ｓｒ，Ｃａ，Ｍｇ）1-x Ｅｕx ）2 ＳｉＯ4 、
Ｃａ2 ＭｇＳｉ2 Ｏ7 ：Ｃｌ、
ＳｒＳｉ3 Ｏ8 ・２ＳｒＣｌ2 ：Ｅｕ、
Ｓｒ−Ａｌｕｍｉｎａｔｅ：Ｅｕ、
Ｔｈｉｏｇａｌｌａｔｅ：Ｅｕ、
Ｃｈｌｏｒｏｓｉｌｉｃａｔｅ：Ｅｕ、
Ｂｏｒａｔｅ：Ｃｅ，Ｔｂ、
ＢＡＭ：Ｅｕ、
Ｓｒ4 Ａｌ14Ｏ25：Ｅｕ、
ＹＢＯ3 ：Ｃｅ，Ｔｂ、
ＢａＭｇＡｌ10Ｏ17：Ｅｕ，Ｍｎ、
（Ｓｒ，Ｃａ，Ｂａ）（Ａｌ，Ｇａ）2 Ｓ4 ：Ｅｕ、
Ｃａ2 ＭｇＳｉ2 Ｏ7 ：Ｃｌ，Ｅｕ，Ｍｎ、
ＺｎＳ：Ｃｕ，Ａｌ、
（Ｓｒ，Ｃａ，Ｂａ，Ｍｇ）10（ＰＯ4 ）6 Ｃｌ2 ：Ｅｕ、
Ｓｒ5 （ＰＯ4 ）3 Ｃｌ：Ｅｕ、
（Ｓｒ1-x-y-z Ｂａx Ｃａy Ｅｕz ）2 ＳｉＯ4 、
（Ｓｒ1-a-b Ｃａb Ｂａc ）Ｓｉx Ｎy Ｏz ：Ｅｕa のいずれかとされたことを特徴とする、白色発光装置としている。
請求項５の発明は、請求項１記載の白色発光装置において、第２蛍光粉が、
（Ｙ，Ｇｄ，Ｔｂ，Ｌｕ，Ｙｂ）（Ａｌy Ｇａ1-y ）5 Ｏ12：Ｃｅ、
ＳｒＣａ2 Ｓ4 ：Ｅｕ、
Ｙ2 Ｏ3 ：Ｅｕ，Ｇｄ，Ｂｉ、
Ｙ2 Ｏ2 Ｓ：Ｅｕ，Ｇｄ，Ｂｉ、
ＳｒＡｌ2 Ｏ4 ：Ｅｕ、
Ｃａ（Ｅｕ1-x Ｌａx ）4 Ｓｉ3 Ｏ13、
ＧｄＶＯ4 ：Ｅｕ，Ｂｉ、
Ｙ（Ｐ，Ｖ）Ｏ4 ：Ｅｕ，Ｐｂ、
ＣａＴｉＯ3 ：Ｐｒ，Ｂｉ、
Ｓｒ2 Ｐ2 Ｏ7 ：Ｅｕ，Ｍｎ、
Ｓｕｌｆｉｄｅｓ：Ｅｕ（ＡＥＳ：Ｅｕ）、
ＣａＳｒＳ：Ｂｒ、
Ｍｇ6 Ａｓ2 Ｏ11：Ｍｎ、
ＣａＡｌ2 Ｏ4 ：Ｅｕ，Ｎｄ、
Ｂｉx （Ｙ，Ｌａ，Ｇｄ）1-x ：Ｅｕ，Ｓｍ，Ｐｒ，Ｔｂ、
Ｎｉｔｒｉｄｏ−ｓｉｌｉｃａｔｅｓ：Ｅｕ（ＡＥ2 Ｓｉ5 Ｎ8 ：Ｅｕ2+）、
ＧａＳｒＳ：Ｅｕ、
（（Ｓｃ，Ｙ，Ｌａ，Ｇｄ）x （Ｅｕ）1-x ）Ｏ2 Ｓ、
Ｃａ5 （ＰＯ4 ）3 Ｃｌ：Ｅｕ，Ｍｎ、
ＣａＬａ2 Ｓ4 ：Ｃｅ、
（Ｂａ1-x-a Ｃａx ）Ｓｉ7 Ｎ10：Ｅｕ、
（Ｃａ1-a ＳｉＮ2 ：Ｅｕa ）、
（（Ｇｄ，Ｌａ，Ｙ）m （Ｔａ，Ｚｒ，Ｗ，Ｍｏ，Ｚｎ）n （Ａｌ，Ｍｇ，Ｓｒ）k ）Ｏx ：Ｔｍ，Ｅｕ，Ｔｂ，Ｃｅ、
ＳｒＹ2 Ｓ4 ：Ｅｕのいずれかとされたことを特徴とする、白色発光装置としている。
請求項６の発明は、白色発光装置において、
一方がλ１、もう一方がλ２波長の光を発生可能な二つの発光層を具えた、発光ダイオードダイと、
同時に該λ１とλ２波長の光の一部を吸収してλ３波長の光を発生する、第１蛍光粉と、
該λ２の波長の光の一部を吸収して、λ４波長の光を発生する、第２蛍光粉と、
を包含し、そのうち、λ１、λ２、λ３、λ４波長の光が混合されて白色光を発生することを特徴とする、白色発光装置としている。
るとしている。
請求項７の発明は、請求項６記載の白色発光装置において、λ１＜λ２＜λ３＜λ４であることを特徴とする、白色発光装置としている。
請求項８の発明は、請求項６記載の白色発光装置において、λ１＜４３０ｎｍ、４３０ｎｍ≦λ２＜４７５ｎｍ、５２０ｎｍ≦λ３＜６００ｎｍ、６００ｎｍ≦λ＜６８０ｎｍであることを特徴とする、白色発光装置としている。
請求項９の発明は、請求項６記載の白色発光装置において、第１蛍光粉が、
（Ｙ，Ｇｄ，Ｔｂ，Ｌｕ，Ｙｂ）（Ａｌy Ｇａ1-y ）5 Ｏ12：Ｃｅ、
ＳｒＧａ2 Ｓ4 ：Ｅｕ、
（（Ｂａ，Ｓｒ，Ｃａ）（Ｍｇ，Ｚｎ））Ｓｉ2 Ｏ7 ：Ｅｕ、
Ｃａ8 Ｍｇ（ＳｉＯ4 ）4 Ｃｌ2 ：Ｅｕ，Ｍｎ、
（Ｂａ，Ｓｒ，Ｃａ）Ａｌ2 Ｏ4 ：Ｅｕ、
（（Ｂａ，Ｓｒ，Ｃａ）1-x Ｅｕx ）（Ｍｇ，Ｚｎ）1-x Ｍｎx ））Ａｌ10Ｏ17、
（（Ｂａ，Ｓｒ，Ｃａ，Ｍｇ）1-x Ｅｕx ）2 ＳｉＯ4 、
Ｃａ2 ＭｇＳｉ2 Ｏ7 ：Ｃｌ、
ＳｒＳｉ3 Ｏ8 ・２ＳｒＣｌ2 ：Ｅｕ、
Ｓｒ−Ａｌｕｍｉｎａｔｅ：Ｅｕ、
Ｔｈｉｏｇａｌｌａｔｅ：Ｅｕ、
Ｃｈｌｏｒｏｓｉｌｉｃａｔｅ：Ｅｕ、
Ｂｏｒａｔｅ：Ｃｅ，Ｔｂ、
ＢＡＭ：Ｅｕ、
Ｓｒ4 Ａｌ14Ｏ25：Ｅｕ、
ＹＢＯ3 ：Ｃｅ，Ｔｂ、
ＢａＭｇＡｌ10Ｏ17：Ｅｕ，Ｍｎ、
（Ｓｒ，Ｃａ，Ｂａ）（Ａｌ，Ｇａ）2 Ｓ4 ：Ｅｕ、
Ｃａ2 ＭｇＳｉ2 Ｏ7 ：Ｃｌ，Ｅｕ，Ｍｎ、
ＺｎＳ：Ｃｕ，Ａｌ、
（Ｓｒ，Ｃａ，Ｂａ，Ｍｇ）10（ＰＯ4 ）6 Ｃｌ2 ：Ｅｕ、
Ｓｒ5 （ＰＯ4 ）3 Ｃｌ：Ｅｕ、
（Ｓｒ1-x-y-z Ｂａx Ｃａy Ｅｕz ）2 ＳｉＯ4 、
（Ｓｒ1-a-b Ｃａb Ｂａc ）Ｓｉx Ｎy Ｏz ：Ｅｕa のいずれかとされたことを特徴とする、白色発光装置としている。
請求項１０の発明は、請求項６記載の白色発光装置において、第２蛍光粉が、
（Ｙ，Ｇｄ，Ｔｂ，Ｌｕ，Ｙｂ）（Ａｌy Ｇａ1-y ）5 Ｏ12：Ｃｅ、
Ｓｒx Ｇａ1-x Ｓ：Ｃｌ，Ｅｕ、
Ｙ2 Ｏ2 Ｓ：Ｅｕ，Ｇｄ，Ｂｉ、
ＹＶＯ4 ：Ｅｕ，Ｇｄ，Ｂｉ、
（Ｃａ，Ｓｒ）Ｓ：Ｅｕ，Ｃｌ，Ｂｒ、
ＳｒＹ2 Ｓ4 ：Ｅｕ、
ＳｒＧａ2 Ｓ4 ：Ｅｕ、
ＣａＬａ2 Ｏ4 ：Ｃｅ、
Ｃａ（Ｅｕ1-x Ｌａx ）4 Ｓｉ3 Ｏ13、
ＣａＴｉＯ3 ：Ｐｒ3+，Ｂｉ3+、
（Ｓｒ1-x-y-z Ｂａx Ｃａy Ｅｕz ）2 ＳｉＯ4 、
Ｓｕｌｆｉｄｅｓ：Ｅｕ（ＡＥＳ：Ｅｕ2+）、
Ｍｇ6 Ａｓ2 Ｏ11：Ｍｎ、
ＣａＡｌ2 Ｏ4 ：Ｅｕ，Ｎｄ、
（Ｃａ，Ｓｒ，Ｂａ）Ｓ2 ：Ｅｕ、
Ｂｉx （Ｙ，Ｌａ，Ｇｄ）1-x ：Ｅｕ，Ｓｍ，Ｐｒ，Ｔｂ、
Ｎｉｔｒｉｄｏ−ｓｉｌｉｃａｔｅｓ：Ｅｕ（ＡＥ2 Ｓｉ5 Ｎ8 ：Ｅｕ）のいずれかとされたことを特徴とする、白色発光装置としている。
請求項１１の発明は、白色発光装置において、
一方がλ１、もう一方がλ２波長の光を発生可能な二つの発光層を具えた、発光ダイオードダイと、
同時に該λ１とλ２波長の光の一部を吸収してλ３波長の光を発生する、蛍光粉と、
を包含し、そのうち、λ１、λ２、λ３波長の光が混合されて白色光を発生することを特徴とする、白色発光装置としている。
請求項１２の発明は、請求項１１記載の白色発光装置において、λ１＜λ２＜λ３であることを特徴とする、白色発光装置としている。
請求項１３の発明は、請求項１１記載の白色発光装置において、λ１＜４３０ｎｍ、４３０ｎｍ≦λ２＜４７５ｎｍ、５２０ｎｍ≦λ３＜６００ｎｍであることを特徴とする、白色発光装置としている。
請求項１４の発明は、請求項１１記載の白色発光装置において、第１蛍光粉が、
（Ｙ，Ｇｄ，Ｔｂ，Ｌｕ，Ｙｂ）（Ａｌy Ｇａ1-y ）5 Ｏ12：Ｃｅ、
ＳｒＧａ2 Ｓ4 ：Ｅｕ、
（（Ｂａ，Ｓｒ，Ｃａ）（Ｍｇ，Ｚｎ））Ｓｉ2 Ｏ7 ：Ｅｕ、
Ｃａ8 Ｍｇ（ＳｉＯ4 ）4 Ｃｌ2 ：Ｅｕ，Ｍｎ、
（Ｂａ，Ｓｒ，Ｃａ）Ａｌ2 Ｏ4 ：Ｅｕ、
（（Ｂａ，Ｓｒ，Ｃａ）1-x Ｅｕx ）（Ｍｇ，Ｚｎ）1-x Ｍｎx ））Ａｌ10Ｏ17、
（（Ｂａ，Ｓｒ，Ｃａ，Ｍｇ）1-x Ｅｕx ）2 ＳｉＯ4 、
Ｃａ2 ＭｇＳｉ2 Ｏ7 ：Ｃｌ、
ＳｒＳｉ3 Ｏ8 ・２ＳｒＣｌ2 ：Ｅｕ、
Ｓｒ−Ａｌｕｍｉｎａｔｅ：Ｅｕ、
Ｔｈｉｏｇａｌｌａｔｅ：Ｅｕ、
Ｃｈｌｏｒｏｓｉｌｉｃａｔｅ：Ｅｕ、
Ｂｏｒａｔｅ：Ｃｅ，Ｔｂ、
ＢＡＭ：Ｅｕ、
Ｓｒ4 Ａｌ14Ｏ25：Ｅｕ、
ＹＢＯ3 ：Ｃｅ，Ｔｂ、
ＢａＭｇＡｌ10Ｏ17：Ｅｕ，Ｍｎ、
（Ｓｒ，Ｃａ，Ｂａ）（Ａｌ，Ｇａ）2 Ｓ4 ：Ｅｕ、
Ｃａ2 ＭｇＳｉ2 Ｏ7 ：Ｃｌ，Ｅｕ，Ｍｎ、
ＺｎＳ：Ｃｕ，Ａｌ、
（Ｓｒ，Ｃａ，Ｂａ，Ｍｇ）10（ＰＯ4 ）6 Ｃｌ2 ：Ｅｕ、
Ｓｒ5 （ＰＯ4 ）3 Ｃｌ：Ｅｕ、
（Ｓｒ1-x-y-z Ｂａx Ｃａy Ｅｕz ）2 ＳｉＯ4 、
（Ｓｒ1-a-b Ｃａb Ｂａc ）Ｓｉx Ｎy Ｏz ：Ｅｕa のいずれかとされたことを特徴とする、白色発光装置としている。
【発明の効果】
【００１４】
本発明によると、白色発光装置は二つの発光層を包含し、該二つの発光層がλ１とλ２波長の光を発生可能であり、更に第１蛍光粉を利用して該二つの発光層の二種類の波長の光の一部を吸収してλ３波長の光を発生し、第２蛍光粉を利用して該二つの発光層のうち一方の発光層の発生する光の一部を吸収し、λ４波長の光を発生し、該二つの発光層のλ１とλ２波長の光と単独のλ３波長の光の混合或いはλ４波長の光の混合により、白色光を発生し、本発明はこの構成により、節電でき、高い演色性を有する白色発光装置を提供している。
【発明を実施するための最良の形態】
【００１５】
図１は本発明の好ましい実施例の発光ダイオードの構造表示図である。図示されるように、本発明は発光ダイオードチップ１を具え、該発光ダイオードチップ１は第１発光層１０と第２発光層２０を包含し、そのうち、該第１、第２発光層１０、２０は通常は窒化ガリウム系化合物半導体が堆積されてなる。該第１発光層１０は波長範囲が４３０ｎｍより小さいλ１波長の光を発生可能で、第２発光層２０は波長範囲が４３０ｎｍ以上で４７５ｎｍより小さいλ２波長の光を発生可能である。
【００１６】
図２に示されるように、本発明は更に少なくとも一種類の第１蛍光粉３０を包含し、該第１蛍光粉３０は、
（Ｙ，Ｇｄ，Ｔｂ，Ｌｕ，Ｙｂ）（Ａｌy Ｇａ1-y ）5 Ｏ12：Ｃｅ、
ＳｒＧａ2 Ｓ4 ：Ｅｕ、
（（Ｂａ，Ｓｒ，Ｃａ）（Ｍｇ，Ｚｎ））Ｓｉ2 Ｏ7 ：Ｅｕ、
Ｃａ8 Ｍｇ（ＳｉＯ4 ）4 Ｃｌ2 ：Ｅｕ，Ｍｎ、
（Ｂａ，Ｓｒ，Ｃａ）Ａｌ2 Ｏ4 ：Ｅｕ、
（（Ｂａ，Ｓｒ，Ｃａ）1-x Ｅｕx ）（Ｍｇ，Ｚｎ）1-x Ｍｎx ））Ａｌ10Ｏ17、
（（Ｂａ，Ｓｒ，Ｃａ，Ｍｇ）1-x Ｅｕx ）2 ＳｉＯ4 、
Ｃａ2 ＭｇＳｉ2 Ｏ7 ：Ｃｌ、
ＳｒＳｉ3 Ｏ8 ・２ＳｒＣｌ2 ：Ｅｕ、
Ｓｒ−Ａｌｕｍｉｎａｔｅ：Ｅｕ、
Ｔｈｉｏｇａｌｌａｔｅ：Ｅｕ、
Ｃｈｌｏｒｏｓｉｌｉｃａｔｅ：Ｅｕ、
Ｂｏｒａｔｅ：Ｃｅ，Ｔｂ、
ＢＡＭ：Ｅｕ、
Ｓｒ4 Ａｌ14Ｏ25：Ｅｕ、
ＹＢＯ3 ：Ｃｅ，Ｔｂ、
ＢａＭｇＡｌ10Ｏ17：Ｅｕ，Ｍｎ、
（Ｓｒ，Ｃａ，Ｂａ）（Ａｌ，Ｇａ）2 Ｓ4 ：Ｅｕ、
Ｃａ2 ＭｇＳｉ2 Ｏ7 ：Ｃｌ，Ｅｕ，Ｍｎ、
ＺｎＳ：Ｃｕ，Ａｌ、
（Ｓｒ，Ｃａ，Ｂａ，Ｍｇ）10（ＰＯ4 ）6 Ｃｌ2 ：Ｅｕ、
Ｓｒ5 （ＰＯ4 ）3 Ｃｌ：Ｅｕ、
（Ｓｒ1-x-y-z Ｂａx Ｃａy Ｅｕz ）2 ＳｉＯ4 、
（Ｓｒ1-a-b Ｃａb Ｂａc ）Ｓｉx Ｎy Ｏz ：Ｅｕa のいずれかとされる。
【００１７】
該第１蛍光粉３０は第１、第２発光層１０、２０の発生する波長λ１とλ２の光の一部を吸収し、波長範囲が５２０ｎｍ≦λ３＜６００ｎｍの光を発生し、上述の三種類の異なる範囲の波長λ１、λ２、λ３の光が混合されて白光を形成し、且つλ１＜λ２＜λ３であり、これは図３に示されるとおりである。
【００１８】
更に、図４及び図５に示されるように、本発明の発光ダイオードは第１蛍光粉３０を包含し、それは同時に第１、第２発光層１０、２０の発生する波長範囲λ１、λ２の光の一部を同時に吸収する成分を有し、波長範囲５２０ｎｍ≦λ３＜６００ｎｍの光を発生し、且つ本発明は第２蛍光粉４０を包含し、それは単独で第１発光層１０の一部の光を吸収し、励起されて波長範囲が６００ｎｍ≦λ４＜６８０ｎｍの光を発生する。上述の４種類の異なる範囲の波長λ１、λ２、λ３、λ４は混合されて広い波長スペクトルと高い演色性の白色光を形成し、且つλ１＜λ２＜λ３＜λ４である。
【００１９】
そのうち、第１蛍光粉３０は、
（Ｙ，Ｇｄ，Ｔｂ，Ｌｕ，Ｙｂ）（Ａｌy Ｇａ1-y ）5 Ｏ12：Ｃｅ、
ＳｒＧａ2 Ｓ4 ：Ｅｕ、
（（Ｂａ，Ｓｒ，Ｃａ）（Ｍｇ，Ｚｎ））Ｓｉ2 Ｏ7 ：Ｅｕ、
Ｃａ8 Ｍｇ（ＳｉＯ4 ）4 Ｃｌ2 ：Ｅｕ，Ｍｎ、
（Ｂａ，Ｓｒ，Ｃａ）Ａｌ2 Ｏ4 ：Ｅｕ、
（（Ｂａ，Ｓｒ，Ｃａ）1-x Ｅｕx ）（Ｍｇ，Ｚｎ）1-x Ｍｎx ））Ａｌ10Ｏ17、
（（Ｂａ，Ｓｒ，Ｃａ，Ｍｇ）1-x Ｅｕx ）2 ＳｉＯ4 、
Ｃａ2 ＭｇＳｉ2 Ｏ7 ：Ｃｌ、
ＳｒＳｉ3 Ｏ8 ・２ＳｒＣｌ2 ：Ｅｕ、
Ｓｒ−Ａｌｕｍｉｎａｔｅ：Ｅｕ、
Ｔｈｉｏｇａｌｌａｔｅ：Ｅｕ、
Ｃｈｌｏｒｏｓｉｌｉｃａｔｅ：Ｅｕ、
Ｂｏｒａｔｅ：Ｃｅ，Ｔｂ、
ＢＡＭ：Ｅｕ、
Ｓｒ4 Ａｌ14Ｏ25：Ｅｕ、
ＹＢＯ3 ：Ｃｅ，Ｔｂ、
ＢａＭｇＡｌ10Ｏ17：Ｅｕ，Ｍｎ、
（Ｓｒ，Ｃａ，Ｂａ）（Ａｌ，Ｇａ）2 Ｓ4 ：Ｅｕ、
Ｃａ2 ＭｇＳｉ2 Ｏ7 ：Ｃｌ，Ｅｕ，Ｍｎ、
ＺｎＳ：Ｃｕ，Ａｌ、
（Ｓｒ，Ｃａ，Ｂａ，Ｍｇ）10（ＰＯ4 ）6 Ｃｌ2 ：Ｅｕ、
Ｓｒ5 （ＰＯ4 ）3 Ｃｌ：Ｅｕ、
（Ｓｒ1-x-y-z Ｂａx Ｃａy Ｅｕz ）2 ＳｉＯ4 、
（Ｓｒ1-a-b Ｃａb Ｂａc ）Ｓｉx Ｎy Ｏz ：Ｅｕa のいずれかとされる。
【００２０】
第２蛍光粉４０は、
（Ｙ，Ｇｄ，Ｔｂ，Ｌｕ，Ｙｂ）（Ａｌy Ｇａ1-y ）5 Ｏ12：Ｃｅ、
ＳｒＣａ2 Ｓ4 ：Ｅｕ、
Ｙ2 Ｏ3 ：Ｅｕ，Ｇｄ，Ｂｉ、
Ｙ2 Ｏ2 Ｓ：Ｅｕ，Ｇｄ，Ｂｉ、
ＳｒＡｌ2 Ｏ4 ：Ｅｕ、
Ｃａ（Ｅｕ1-x Ｌａx ）4 Ｓｉ3 Ｏ13、
ＧｄＶＯ4 ：Ｅｕ，Ｂｉ、
Ｙ（Ｐ，Ｖ）Ｏ4 ：Ｅｕ，Ｐｂ、
ＣａＴｉＯ3 ：Ｐｒ，Ｂｉ、
Ｓｒ2 Ｐ2 Ｏ7 ：Ｅｕ，Ｍｎ、
Ｓｕｌｆｉｄｅｓ：Ｅｕ（ＡＥＳ：Ｅｕ）、
ＣａＳｒＳ：Ｂｒ、
Ｍｇ6 Ａｓ2 Ｏ11：Ｍｎ、
ＣａＡｌ2 Ｏ4 ：Ｅｕ，Ｎｄ、
Ｂｉx （Ｙ，Ｌａ，Ｇｄ）1-x ：Ｅｕ，Ｓｍ，Ｐｒ，Ｔｂ、
Ｎｉｔｒｉｄｏ−ｓｉｌｉｃａｔｅｓ：Ｅｕ（ＡＥ2 Ｓｉ5 Ｎ8 ：Ｅｕ2+）、
ＧａＳｒＳ：Ｅｕ、
（（Ｓｃ，Ｙ，Ｌａ，Ｇｄ）x （Ｅｕ）1-x ）Ｏ2 Ｓ、
Ｃａ5 （ＰＯ4 ）3 Ｃｌ：Ｅｕ，Ｍｎ、
ＣａＬａ2 Ｓ4 ：Ｃｅ、
（Ｂａ1-x-a Ｃａx ）Ｓｉ7 Ｎ10：Ｅｕ、
（Ｃａ1-a ＳｉＮ2 ：Ｅｕa ）、
（（Ｇｄ，Ｌａ，Ｙ）m （Ｔａ，Ｚｒ，Ｗ，Ｍｏ，Ｚｎ）n （Ａｌ，Ｍｇ，Ｓｒ）k ）Ｏx ：Ｔｍ，Ｅｕ，Ｔｂ，Ｃｅ、
ＳｒＹ2 Ｓ4 ：Ｅｕのいずれかとされる。
【００２１】
また、本発明の別の実施例によると、該第２蛍光粉４０は、単独で第２発光層２０の一部の光を吸収可能で、励起されて波長範囲６００ｎｍ≦λ４＜６８０ｎｍの光を発生するものとされる。上述の四種類の異なる範囲の波長λ１、λ２、λ３、λ４は、混合されて、広い波長スペクトル及び高い演色性の白色光を発生し、且つλ１＜λ２＜λ３＜λ４である。
【００２２】
そのうち、該第２蛍光粉４０は、
（Ｙ，Ｇｄ，Ｔｂ，Ｌｕ，Ｙｂ）（Ａｌy Ｇａ1-y ）5 Ｏ12：Ｃｅ、
Ｓｒx Ｇａ1-x Ｓ：Ｃｌ，Ｅｕ、
Ｙ2 Ｏ2 Ｓ：Ｅｕ，Ｇｄ，Ｂｉ、
ＹＶＯ4 ：Ｅｕ，Ｇｄ，Ｂｉ、
（Ｃａ，Ｓｒ）Ｓ：Ｅｕ，Ｃｌ，Ｂｒ、
ＳｒＹ2 Ｓ4 ：Ｅｕ、
ＳｒＧａ2 Ｓ4 ：Ｅｕ、
ＣａＬａ2 Ｏ4 ：Ｃｅ、
Ｃａ（Ｅｕ1-x Ｌａx ）4 Ｓｉ3 Ｏ13、
ＣａＴｉＯ3 ：Ｐｒ3+，Ｂｉ3+、
（Ｓｒ1-x-y-z Ｂａx Ｃａy Ｅｕz ）2 ＳｉＯ4 、
Ｓｕｌｆｉｄｅｓ：Ｅｕ（ＡＥＳ：Ｅｕ2+）、
Ｍｇ6 Ａｓ2 Ｏ11：Ｍｎ、
ＣａＡｌ2 Ｏ4 ：Ｅｕ，Ｎｄ、
（Ｃａ，Ｓｒ，Ｂａ）Ｓ2 ：Ｅｕ、
Ｂｉx （Ｙ，Ｌａ，Ｇｄ）1-x ：Ｅｕ，Ｓｍ，Ｐｒ，Ｔｂ、
Ｎｉｔｒｉｄｏ−ｓｉｌｉｃａｔｅｓ：Ｅｕ（ＡＥ2 Ｓｉ5 Ｎ8 ：Ｅｕ）のいずれかとされる。
【００２３】
図６に示されるように、周知の青色発光ダイオード（波長：４６０ｎｍ）に周知のＹＡＧ蛍光粉を加えた後に励起により発生するスペクトル波長は５７５ｎｍであり、その演色性（Ｒｅｎｄｅｒ  Ｉｎｄｅｘ）〜８０である。図７に示されるように、周知の青色発光ダイオード（波長：４６０ｎｍ）に本発明の第１蛍光粉を加えた後に励起により発生するスペクトル波長は５３５ｎｍである。図８に示されるように、周知の紫色発光ダイオード（波長：４０５ｎｍ）に第１蛍光粉を加えて励起により発生するスペクトル波長は５３５ｎｍである。図９に示されるように、紫色発光ダイオード（波長：４０５ｎｍ）に第１蛍光粉と第２蛍光粉を共に加えた時、第２蛍光粉が励起により発生する光の波長は６６０ｎｍであり、第１蛍光粉が励起により発生する光の波長は５３５ｎｍである。本発明の二つの発光層を有する発光ダイオードに第１蛍光粉と第２蛍光粉を加えたことにより増加される演色性は図１０に示されるとおりであり、その演色性は９０にも達する。
【００２４】
総合すると、本発明は新規性、進歩性、及び産業上の利用価値を有し、特許の要件を具備している。なお、以上の実施例は本発明の実施範囲を限定するものではなく、本発明に基づきなしうる細部の修飾或いは改変は、いずれも本発明の請求範囲に属するものとする。
【図面の簡単な説明】
【００２５】
【図１】本発明の好ましい実施例の発光ダイオードの構造表示図である。
【図２】本発明の好ましい実施例の蛍光粉を包含した発光ダイオードの構造表示図である。
【図３】本発明の好ましい実施例の蛍光粉を包含した発光ダイオードの光線表示図である。
【図４】本発明の好ましい実施例の蛍光粉を包含した発光ダイオードの構造表示図である。
【図５】本発明の好ましい実施例の蛍光粉を包含した発光ダイオードの光線表示図である。
【図６】周知の青色発光ダイオードでＹＡＧ蛍光粉を励起したスペクトルグラフである。
【図７】周知の青色発光ダイオードで本発明の第１蛍光粉を励起したスペクトルグラフである。
【図８】周知の紫色発光ダイオードで本発明の第１蛍光粉を励起したスペクトルグラフである。
【図９】周知の紫色発光ダイオードで本発明の第１、第２蛍光粉を共に励起したスペクトルグラフである。
【図１０】本発明の二つの発光層を具えた発光ダイオードで第１、第２蛍光粉を共に励起したスペクトルグラフである。
【符号の説明】
【００２６】
１  発光ダイオードチップ
１０  第１発光層
２０  第２発光層
３０  第１蛍光粉
４０  第２蛍光粉
λ１、λ２、λ３、λ４  波長
【図１】
2006344645.tif 000003
【図２】
2006344645.tif 000004
【図３】
2006344645.tif 000005
【図４】
2006344645.tif 000006
【図５】
2006344645.tif 000007
【図６】
2006344645.tif 000008
【図７】
2006344645.tif 000009
【図８】
2006344645.tif 000010
【図９】
2006344645.tif 000011
【図１０】
2006344645.tif 000012